"分子量が2000以下である水酸基含有多官能メタアクリレート化合物a、分子量が5000以上であり、ラジカル重合性基を1~5個有する反応性ポリマーb、リン酸エステル基含有メタアクリレート化合物c、フッ素含有防汚剤dを含有することを特徴とするガラス改質用樹脂組成物。実質的にコロイダルシリカを含有しないことを特徴とする請求項1記載のガラス改質用樹脂組成物。本発明の課題は、ガラス表面に直接塗布することができ、さらに撥水性を付与できるガラス改質用樹脂組成物を提供することである。本発明は、分子量が2000以下である水酸基含有多官能メタアクリレート化合物a、分子量が5000以上であり、ラジカル重合性基を1~5個有する反応性ポリマーb、リン酸エステル基含有メタアクリレート化合物c、フッ素含有防汚剤dを含有することを特徴とするガラス改質用樹脂組成物である。本発明のガラス改質用樹脂組成物はガラスへの密着性に優れるため、下塗り層等を必要とすることなくガラス表面に直接塗布することができ、活性エネルギー線の照射等により短時間で硬化させることができるため、製造工程や製造コストの点から従来の方法よりも優れている。また、撥水性も付与できるため防汚性に優れ、静電容量方式タッチパネルの基材として用いられるガラス改質用樹脂として特に適する。本発明のガラス改質用樹脂組成物の各成分について説明する。分子量が2000以下である水酸基含有多官能メタアクリレート化合物aは、分子量が2000以下であり、水酸基及び2以上のメタアクリロイル基を有する化合物である。具体的には、ジペンタエリスリトールペンタメタアクリレート、ペンタエリスリトールトリメタアクリレート等の単量体や、水酸基を有するメタアクリレートオリゴマー、水酸基を有するメタアクリレートポリマー等が挙げられる。水酸基を含有しない多官能メタアクリレート化合物のみを用いた場合、ガラス密着性が得られないため好ましくない。分子量が5000以上であり、ラジカル重合性基を1~5個有する反応性ポリマーbは、メタアクリロイル基のようなラジカル重合性基を分子内に1~5個有するポリマーである。具体例としては、三井化学社製のオレスターRA3057分子量10000、官能基数2、商品名、オレスターRA5000分子量15000、官能基数2~3、商品名等が挙げられる。分子量が5000未満であったり、ラジカル重合性基が5個を超えるもののみを用いた場合、ガラス密着性が得られないため好ましくない。リン酸エステル基含有メタアクリレート化合物cの具体例としては、2-メタアクリロイルオキシエチル-ジヒドロホスフェート、ジ-2-メタアクリロイルオキシヒドロゲンホスフェート、ジペンタエリスリトールペンタメタアクリロイルオキシジヒドロゲンホスフェート等が挙げられる。フッ素含有防汚剤dは分子内にフッ素原子および不飽和基を有する化合物であり、例えばパーフルオロポリエーテルアクリレート化合物が挙げられる。パーフルオロポリエーテルアクリレート化合物の市販品として、オプツールDACダイキン工業社製、商品名が挙げられる。本発明の各配合成分の好ましい配合比は以下のとおりである。分子量が2000以下である水酸基含有多官能メタアクリレート化合物aと、分子量が5000以上であり、ラジカル重合性基を1~5個有する反応性ポリマーbの配合比は、固形重量を基準として10:90~90:10が好ましい。また、分子量が2000以下である水酸基含有多官能メタアクリレート化合物aと、分子量が5000以上であり、ラジカル重合性基を1~5個有する反応性ポリマーbの合計100重量部に対して、リン酸エステル基含有メタアクリレート化合物cの配合量は0.1~3重量部が好ましく、フッ素含有防汚剤dの配合量は固形分で0.1~1重量部とすることが好ましい。本発明のガラス改質用樹脂組成物はガラスに対する密着性と高い皮膜硬度を有するが、さらに各種配合成分を添加することによって様々な機能を付与することができる。例えば、粉末シリカ等を配合することによって、反射防止性を付与することができる。さらに、金属粒子等を添加することによって、導電性を付与することもできる。なお、コロイダルシリカを配合すると撥水性が阻害されるおそれがあるため、実質的に配合しないことが好ましい。本発明のガラス改質用樹脂組成物は紫外線、電子線等の活性エネルギー線を照射する等の方法によって硬化させることができる。紫外線硬化を行う場合には、各種重合開始剤を使用してもよい。具体的には、ラジカル型重合開始剤としてベンゾフェノン及び他のアセトフェノン、ベンジル、ベンズアルデヒド及びo-クロロベンズアルデヒド、キサントン、チオキサントン、2-クロロチオキサントン、9,10-フェナントレンキノン、9,10-アントラキノン、メチルベンゾインエーテル、エチルベンゾインエーテル、イソプロピルベンゾインエーテル、α,α-ジエトキシアセトフェノン、α,α-ジメトキシアセトフェノン、1-フェニル-1,2-プロパンジオール-2-o-ベンゾイルオキシム及びα,α-ジメトキシ-α-フェニルアセトフェノン等が挙げられる。市販品としては、イルガキュア-184、イルガキュア-651、ダロキュア-1173BASFジャパン社製、商品名などの光重合開始剤が挙げられる。また、有機微粒子、無機微粒子、触媒、架橋剤、帯電防止剤、屈折率調整剤、酸化防止剤、老化防止剤、光増感剤、レベリング剤、消泡剤、防腐剤、可塑剤、流動調整剤、増粘剤、pH調整剤、分散剤、溶剤等が添加されていてもよい。本発明のガラス改質用樹脂組成物はガラスへの密着性に優れているため、予めガラスに下塗り層等を形成することなく、直接塗布することができる。ガラスへの塗布方法、塗布厚みについては特に制限はなく、公知の方法、例えばグラビアコート法、バーコート法、ナイフコート法、ロールコート法、ブレードコート法、ダイコート法などを用いることができ乾燥後塗膜の厚みを20μm以下となるように塗布する。より好ましくは、5~15μmである。以下、本発明について実施例、比較例を挙げてより詳細に説明するが、具体例を示すものであって、特にこれらに限定するものではない。ガラス改質用樹脂組成物の調製分子量が2000以下である水酸基含有多官能メタアクリレート化合物aとしてKAYARADDPHA日本化薬社製、ジペンタエリスリトールヘキサアクリレート分子量576、商品名50重量部、分子量が5000以上であり、ラジカル重合性基を1~5個有する反応性ポリマーbとしてオレスターRA5000三井化学社製、分子量13000、官能基数2、商品名50重量部、リン酸エステル基含有メタアクリレート化合物cとしてKAYAMERPM21日本化薬社製、商品名0.3重量部、フッ素含有防汚剤dとしてDACHPダイキン工業社製、商品名0.082重量部、重合開始剤としてイルガキュア184BASFジャパン社製、商品名5重量部を混合し、さらにメチルイソブチルケトン、酢酸ブチル、1-メトキシー2-プロパノールを添加して固形分を50に調整することによって、実施例1のガラス改質用樹脂組成物を調製した。実施例1で用いた配合材料の他、コロイダルシリカであるMEKST日産化学社製、固形分30、商品名を用いて、表1記載の配合にて同様に各ガラス改質用樹脂組成物を調製した。試験体の作製実施例、比較例の各ガラス改質用樹脂組成物を硬化後の樹脂膜厚が5μmとなるようにフロート板ガラス日本板硝子社製、厚み2mm、商品名に塗布し、乾燥することによって溶剤を揮発させた後、紫外線照射機を用いて1500mW/cm2の照射強度で仕事量が300mJ/cm2の紫外線処理を行うことによりコートガラスを作成し、以下の方法で試験評価を行った結果を表1に記載した。試験評価方法1ガラス密着性クロスカッティングガイドコーティングテスター工業社製を用いて、1mmピッチで直交するように各11本の線で塗膜をカットし、塗膜面が計100個に分割された試験体を作成した。セロハンテープニチバン社製、商品名CT-24を泡が入らないように試験面に密着させて90°方向に剥がし、塗膜の剥がれを3波長蛍光灯下で目視にて確認した。塗膜が全て残ったものを○、一部でもはく離したものを×とした。2水接触角表面接触角測定装置協和界面化学社製、CA-X型接触角計を用いて、水の接触角を測定した。実施例の各ガラス改質用樹脂組成物はガラスへの密着性に優れ、水接触角も高いため撥水性も良好であった。一方、比較例の各ガラス改質用樹脂組成物は、撥水性が十分ではなかった。"